이 에 더 하 여 본 발명 의 실시 예 에서 의 NiCrFe 합금 은 기존 의 Ag 대비 열팽창 계수 가 작음 을 상기 표 로부터 알 수 있 다 . 열팽창 계수 는 면상 발열체 가 사용 시 노출 되 는 열변 화 에서 기인 하 는 열 충격 을 결정 하 는 중요 한 인자 중 하나 이 다 . 따라서 NiCrFe 합금 과 Ag 가 동일 한 온도 변화 에 노출 되 는 경우 , NiCrFe 합금 은 Ag 대비 작 은 열팽창 계수 를 가지 므로 그 로 인해 더 작 은 열 충격 내지 는 열응력 을 받 게 된다 . 그 결과 NiCrFe 합금 으로 된 면상 발열체 는 Ag 로 된 면상 발열체 대비 열 충격 을 더 작 게 받 게 되 어 전기 레인지 의 수명 및 신뢰 성 측면 에서 보다 유리 한 효과 를 가질 수 있 다 . 특히 본 발명 의 실시 예 에서 의 NiCrFe 합금 은 기존 의 세라믹 재질 의 면상 발열체 인 MoSi 2 나 SiC 와 거의 동일 한 낮 은 열팽창 계수 를 가지 는데 , 이 와 같이 NiCrFe 합금 의 낮 은 열팽창 계수 는 절연 층 의 낮 은 열팽창 계수 와 상승 작용 을 일으켜 면상 발열체 층 의 크랙 및 박리 현상 을 원천 적 으로 제거 하 는 데 기여 하 게 된다 .